(57)【特許請求の範囲】
【請求項１】
タバコ喫煙材料を包む巻き紙材料からなる喫煙品において、前記巻き紙材は、スラリーから形成され、セラミック充填材と、バインダーと、任意の燃焼添加剤と任意の灰質向上材とからなり、前記セラミック充填材は、前記巻き紙材を製するスラリー中の乾燥材料の重量で５０乃至９５％の範囲で存在し、かつ、前記セラミック充填剤は、予め定められた形状の粒状のセラミック充填剤であり、これにより巻き紙材のバインダーと混合されると、巻き紙が多孔性の自己支持構造を有する喫煙品。
【請求項２】
前記巻き紙材が未焼成セラミック巻き紙であることを特徴とする請求項１記載の喫煙品。
【請求項３】
前記セラミック充填材の予め定められた形状が、球形又はほぼ球形、長円形又はほぼ長円形又はこれらに近い不規則形状であることを特徴とする請求項１又は２記載の喫煙品。
【請求項４】
前記セラミック充填材の粒径が、２乃至９０μｍの範囲内にあることを特徴とする請求項１、２又は３いずれか１項に記載の喫煙品。
【請求項５】
前記セラミック充填材の粒径が、２乃至７５μｍの範囲内にあることを特徴とする請求項４記載の喫煙品。
【請求項６】
前記セラミック充填材の粒径が、２５乃至７０μｍの範囲内にあることを特徴とする請求項５記載の喫煙品。
【請求項７】
前記セラミック充填材の平均粒径が、３０μｍ超であることを特徴とする請求項６記載の喫煙品。
【請求項８】
前記セラミック充填材の平均粒径が、３５μｍ超であることを特徴とする請求項７記載の喫煙品。
【請求項９】
前記セラミック充填材の平均粒径が、約５０μｍであることを特徴とする請求項８記載の喫煙品。
【請求項１０】
前記セラミック充填材の形状が、規則的又は不規則的な非小板粒子形状であることを特徴とする先行請求項いずれか１項に記載の喫煙品。
【請求項１１】
前記セラミック充填材が、不溶性又は低可溶性金属酸化物又は金属塩であることを特徴とする先行請求項いずれか１項に記載の喫煙品。
【請求項１２】
前記セラミック充填材が、アルミナ、シリカ、アルミノケイ酸塩、シリコンカーバイド、安定性又は非安定性酸化ジルコニウム、ジルコン、ざくろ石、長石、当業者に知られている必要な粒径を有する他の類似の材料及び必要な粒径又は形状に製粉された他の好適な材料から選択される１つ以上であることを特徴とする請求項１０又は１１記載の喫煙品。
【請求項１３】
前記セラミック充填材が、７０乃至９０％の範囲内で存在することを特徴とする先行請求項いずれか１項に記載の喫煙品。
【請求項１４】
前記セラミック充填材が、７０乃至８７．５％の範囲内で存在することを特徴とする先行請求項いずれか１項に記載の喫煙品。
【請求項１５】
前記セラミック充填材が、活性化された充填材ではないことを特徴とする先行請求項いずれか１項に記載の喫煙品。
【請求項１６】
前記バインダーが、有機バインダーであることを特徴とする先行請求項いずれか１項に記載の喫煙品。
【請求項１７】
前記有機バインダーが、アルギン酸カルシウム、アルギン酸プロプレングリコールエステルなどのアルギン酸塩又はアルギン酸エステル、ゴム、変性又は天然セルロース、ペクチン又はペクチン性バインダー、澱粉又はカルボキシメチルセルロースナトリウム又はアルギン酸ナトリウムなどのこれらバインダーのI又はII族の金属塩から選択される１つ以上であることを特徴とする請求項１６記載の喫煙品。
【請求項１８】
前記バインダーが、無機バインダーであることを特徴とする先行請求項いずれか１項に記載の喫煙品。
【請求項１９】
前記無機バインダーが、活性された無機材料であることを特徴とする請求項１８記載の喫煙品。
【請求項２０】
前記バインダーが、スラリー中の乾燥材料の重量で２乃至３０％の範囲で存在することを特徴とする先行請求項いずれか１項に記載の喫煙品。
【請求項２１】
前記バインダーが、３乃至１０％の範囲で存在することを特徴とする請求項２０記載の喫煙品。
【請求項２２】
前記燃焼添加剤が、前記巻き紙を製するために使用されるスラリー中の乾燥材料の重量で１乃至１５％の範囲内で存在することを特徴とする先行請求項いずれか１項記載の喫煙品。
【請求項２３】
前記燃焼添加剤が、２乃至５％の範囲内で存在することを特徴とする請求項２２記載の喫煙品。
【請求項２４】
前記燃焼添加剤が、酢酸塩及びクエン酸塩などのI又はII族の金属塩から選択される１つ以上であることを特徴とする請求項２３記載の喫煙品。
【請求項２５】
前記灰質向上材が、０乃至５％の範囲内で存在することを特徴とする先行請求項いずれか1項記載の喫煙品。
【請求項２６】
前記灰質向上材が、マイカ、チョーク、パーライト及びクレーから選択される１つ以上であることを特徴とする請求項２５記載の喫煙品。
【請求項２７】
前記巻き紙の透過率が、２００コレスタ単位（C.U.）未満であることを特徴とする先行請求項いずれか１項記載の喫煙品。
【請求項２８】
前記巻き紙の透過率が、５乃至５０C.U.の範囲内であることを特徴とする請求項２７記載の喫煙品。
【請求項２９】
前記巻き紙の密度が、０．５乃至３．０ｇ／ｃｍ３の範囲内であることを特徴とする先行請求項いずれか１項記載の喫煙品。
【請求項３０】
前記タバコが、刻み葉片及び葉柄からなる刻みタバコであることを特徴とする先行請求項いずれか１項記載の喫煙品。
【請求項３１】
前記タバコが、再生タバコ材料、非タバコ材料及び代替え喫煙材料から選択される１つ以上であることを特徴とする先行請求項いずれか１項記載の喫煙品。
【請求項３２】
前記燃焼添加剤が、燃焼促進剤であることを特徴とする請求項２３記載の喫煙品。
【発明の詳細な説明】
【０００１】
本発明は、喫煙品及び特にしかしこれには限定されないが紙巻タバコに関する。
【０００２】
何年にも亘って副流煙の発生量の少ない喫煙品を提供するという試みがなされてきた。それらの多くは、非喫煙材料（non-tobacco smoking materials）を利用するものであるが、この非喫煙材料は、非燃焼性であり、それ自体が少量の燃焼物を製する無機充填材を含む。本願出願人による国際特許出願WO９６／０７３３６号には、非燃焼性の無機材料を有し、喫煙材ロッドの実質的に全長に沿って延び且つ燃焼源及びエアゾール発生手段を含む実質的に非燃焼性の巻き紙からなる喫煙品が開示されている。しかしながら、この出願は、タバコを含まない又は実質的にタバコを含まない喫煙材料に関するものであり、よって無機材料を多く含む。この出願の巻き紙は、喫煙材料に巻いて通常の喫煙条件において喫煙した場合、くすぶりを抑えるという面であまり効果的ではないということが証明されている。標準機械喫煙条件は、３５ｍｌのパフを１分毎に２秒間行うというものである。
【０００３】
国際特許出願WO９８／１６１２５号には、再利用可能な管状材料について記載されており、この管状材料は多孔性材料で覆われたスリットを設けることによって機械的に孔を設ける必要がある。このような管状材料は、焼失せず、通常、管状材料とタバコ挿入物との間に燃焼のための環状の空気経路を必要とする。この出願のある態様では、管状材料は、天然の透過性を有し、タバコ挿入物と接触する繊維性セラミック織布から構成されている。この織布は燃焼せず、空気をタバコ挿入物へ進行させるため及びこの管状材料中でタバコ挿入物を燃焼させるために多孔性の織物材料が必要とされる。この織布は焼失しない。別の態様では、繊維性材料からなる管状シートについて記載されており、これはバインダーを除去するために僅かに焼成されており、これにより孔が設けられている。このセラミック製管状材料をこのように変えても焼成後燃焼又は焼失せず、再利用が可能である。
【０００４】
国際特許出願WO９９／５３７７８号には、副流煙に影響を与えることができる多孔性構造にするために製造時に処理された非燃焼性活性成分からなるシートから製せられた紙巻タバコ用副流煙処理材料について記載されている。この処理材料は、疎水性の吸着性材料からなり、この材料は、多孔性であり極めて大きなミクロ細孔を有し、即ち、粒状物を吸着することができる高表面積を有する。このシート材は、吸着された成分の酸化処理を高める酸素開放化合物を含むことが好ましいとされている。このシート材の中の喫煙材は、刻みタバコ（cut tobacco）である。この喫煙品は、非水性蒸気相煙成分を吸着し、より高い酸素環境でより完全にシート材を燃焼することによって機能する。また副流煙の化学的ろ過を選択的に行える。この出願の副流煙処理材料は、喫煙が行われている間消失せず、喫煙時には通常の喫煙品とは異なる外観を呈することになる。
【０００５】
上記先行技術文献は、いずれも紙巻タバコの従来の喫煙時の灰形成特性を模した巻き紙を提供するとは開示されていない。
米国特許出願第４９１５１１７号にはタバコを保持するための薄いシートを有する紙巻タバコについて記載されている。その１つの態様において、このシートは、紙に無機接着剤を塗布又は含浸させ、セラミック層を有する紙を形成するために得られたシートを乾燥させることによって形成される。この先行技術文献は、形成されたセラミック層を支持することができる紙材料を必要とすることが記載されている。
【０００６】
本発明の目的は、従来の喫煙材と一定割合の非燃焼材料からなる従来とは異なる巻き紙とを含む喫煙品を提供することであり、この巻き紙は喫煙中喫煙品の長さに沿って進行する目に見える燃焼線と共に燃焼する。
【０００７】
本発明のさらなる目的は、実質的に通常の灰形成特性を有する喫煙品を提供することであり、形成された灰は、通常の喫煙形態、即ち、喫煙品を消費する又はもみ消すことによって除去される。
【０００８】
さらに本発明は、多孔性構造にするために熱処理によるエージングを必要としない巻き紙を提供することも目的としている。本発明の巻き紙は、水分を除去するために乾燥してもよいが、２８０℃を越えて加熱されない。巻き紙は変色してしまうので１５０℃を超えて加熱しないほうが望ましい。このような巻き紙は、「グリーン（未焼成）セラミックラッパー」として知られている。ここで用いているように「グリーンセラミックラッパー」は、その製造時のいかなる段階において、１００℃を越えて加熱されない巻き紙を意味する。
【０００９】
また本発明は、巻き紙を燃焼させるのに必要とされる孔を設けるための機械的処理を必要としない巻き紙を提供することも目的としている。
【００１０】
本発明は、喫煙材を包む巻き紙からなり、この巻き紙が、所定の形状の一定割合のセラミック充填材と、バインダーと、任意に燃焼添加剤と任意に灰質向上材（ash improver）とを含む。
【００１１】
セラミック充填材の形状は、巻き紙中のバインダーと混合した時、巻き紙が多孔性の自己支持構造となり且つ喫煙中に燃焼する際、巻き紙の構造的結合性を失う形状である。巻き紙は、グリーンセラミックラッパーであると有利である。
【００１２】
セラミック材は、粒状材料であることが好ましい。
【００１３】
セラミック充填材の形状は、球状又は実質的に球状、長円形又は実質的に長円形又は別のこれらに近い不規則形状であることが好ましい。
【００１４】
セラミック充填材の粒径は、好ましくは２乃至９０μｍ、より好ましくは２乃至７５μｍ、さらに好ましくは２５乃至７０μｍの範囲にある。平均粒径は、好ましくは３０μｍ超、より好ましくは３５μｍ超、さらに好ましくは４０μｍ超である。平均粒径が約５０μｍであると最も有効である。これら好ましい粒径は、大き目の粒径を有する好適なセラミック充填材を製粉して上記有効な粒径の範囲及び／又は好ましい大きさにまで小さくすることによって得られる。
【００１５】
セラミック充填材は、規則的又は不規則的な非小板状の粒であることが好ましい。セラミック充填材は非溶解性又は低溶解性金属酸化物又は金属塩であることが好ましい。セラミック充填材は、アルミナ、シリカ、アルミノケイ酸塩（alumina-silicate）、炭化ケイ素、安定性又は非安定性酸化ジルコニウム、ジルコン、ザクロ石、長石、又は当業者には知られている必要な粒径を有する他の好適なセラミック材料又は必要な大きさ又は形状に製粉された他の好適なセラミック材料から選択される１つ以上であってもよい。
【００１６】
セラミック充填材は、巻き紙を製するスラリー中に乾燥材料の４０重量％超、存在し、好ましくは５０乃至９５％の範囲、より好ましくは７０乃至９０％の範囲、さらに好ましくは７０乃至８７．５％の範囲で存在する。
【００１７】
セラミック充填材は、活性充填材でないほうが好ましく、従って低表面積を有することが好ましいが、活性セラミック充填材であっても本発明に使用することが可能である。
【００１８】
またバインダーは、アルギン酸カルシウム、アルギン酸プロプレングリコールエステルなどのアルギン酸塩又はアルギン酸エステル、ゴム、セルロース（変性又は天然）、ペクチン又はペクチン性バインダー、澱粉又はカルボキシメチルセルロースナトリウム又はアルギン酸ナトリウムなどのこれらバインダーのI又はII族の金属塩のから選択される１つ以上の有機バインダーである。
【００１９】
さらに又はこれとは別にバインダーは、セラミック充填材粒子を固めることができる無機バインダーであってもよい。この無機バインダーは、活性無機材料であることが好ましい。またこの無機バインダーは、活性アルミナ、ケイ酸アルミニウム、ケイ酸マグネシウム又は不活性クレーから選択される１つ以上であってもよい。
【００２０】
無機バインダーの粒径は、好ましくは２乃至９０μｍ、より好ましくは２乃至５０μｍ、さらに好ましくは２乃至１５μｍの範囲内にある。有機バインダーは、疎水性である。
【００２１】
バインダーは、好ましくは巻き紙を製するスラリー中の乾燥材料重量の２％超、より好ましくは３乃至３０％の範囲、さらに好ましくは２０％未満、さららに１０％未満であることが好ましい。最も好ましくは３乃至１０％の範囲である。選択されたセラミック充填材及びバインダーの量は、選択されたバインダーの結合特性によって決まる。
【００２２】
本発明の巻き紙中に存在する燃焼添加剤の量は、紙製の巻き紙に存在する重量より多い。好ましくは燃焼添加剤は、巻き紙を製するために使用されるスラリー中の乾燥材料の重量の１乃至１５％の範囲内であり、より好ましくは１０％未満、さらに好ましくは５％未満存在する。また最も好ましくは、２乃至５％の範囲内である。燃焼添加剤は、燃焼促進剤（burn promoter）であることが好ましい。好適な燃焼添加剤は、酢酸塩及びクエン酸塩などのI又はII族の金属の塩及び当業者に知られている他の燃焼促進剤の１つ以上から選択される。
【００２３】
燃焼添加剤は、喫煙時に最良の燃焼特性及び最も許容される色の灰が得られるように選択される。燃焼添加剤は、下記に記載する硬化剤（setting agent）の残渣であってもよい。
【００２４】
灰質向上材（ash improver）は、セラミック充填材粒子を架橋（bridging）する手段又はパッキング向上剤を供するために存在する。本発明は、焼失しそして従来の喫煙品のような灰を形成することができる巻き紙を提供することを目的としている。この巻き紙の成分及び特にセラミック充填材及び灰質向上材は、これらの組み合わせが燃焼前に巻き紙内で必要な強度を供し、しかし燃焼した製品の許容範囲の灰形成が行われるように燃焼中その強度を失うような粒径及び/又は形状を有する。
【００２５】
無機灰質向上材は、好ましくは小板状形態を有し透過性、灰強度、色及び燃焼特性を制御するためにセラミック充填材と混合される。灰質向上材の添加は、任意であるが、０乃至５％の範囲で巻き紙に存在するのが好ましい。セラミック充填材のより丸みを帯びた形状に比較して適した小板状形態を有する材料は、ヒル石、カオリナイト及びタルクなどのマイカ、チョーク、パーライト及びクレーの内１つ以上を含む。これらの材料は、適当な大きさ及び形状に粉砕することが可能であればセラミック充填材としても好適である。
【００２６】
これとは別に灰質向上材は、非常に小さい粒径を有する材料であってもよく、これにより大きなセラミック充填材粒子間の空隙を架橋することができる。
【００２７】
さらにこれとは別に灰質向上材は、巻き紙を形成するスラリーのｐHを増加させる材料であると有効である。スラリーのｐHを８から約１０に増加させることのできる好適な材料は、炭酸のI又はII族の金属塩及びI又はII族の水酸化物を含む。
【００２８】
本発明の巻き紙は、透過性であると有効であり、コレスタ単位（CU）で２００未満の透過性を有し、２乃至１００CUの範囲内にあるのが好ましい。より好ましくは５乃至５０CUの範囲内であり、１０CU未満であってもよい。
【００２９】
巻き紙は、０．５乃至３．０ｇ／ｃｍ3の密度を有し、好ましくは０．８乃至１．２ｇ／ｃｍ3の範囲内であり、さらに好ましくは約１．０ｇ／ｃｍ3程度であり、手で取り扱っても耐えられるような引っ張り強さを有する。また巻き紙は、０．２乃至０．６ｍｍの範囲の厚さを維持することができるものであると有効である。
【００３０】
また巻き紙は、本願出願人による先の出願WO９６／０７３３６号で詳述されているような方法で管状に形成されたものが有利である。
【００３１】
本発明の巻き紙は、巻き紙の成分を含む濃いスラリーを製し、回転マンドレルの周囲にスラリーを塗布し、余分な水分を物理的又は化学的手段によって除去することによって製することが可能である。これとは別にスラリーをドラム又はバンドキャスター上にシート状にキャストする又は中実の中央部分を有する例えば「トルピード」ダイヘッドを介して中空の管状に押出し成形する又はシート状に押出し成形してもよい。スラリーは好適な形状の燃料／エアゾール集合体上に噴霧、塗布又は汲み出してもよい。
【００３２】
押出し工程は、巻き紙の透過性に悪影響を与えず且つ例えばラム押出し機の押出しダイにおいて３乃至４バール（３００乃至４００ｋPa）以下且つAPVベーカーパーキンススクリュー押出し機では９バール（９００ｋPa）以下の圧力で行われるのが好ましい。押出し工程は、多孔性にするためにダイの出口で形成が行われるようにしてもよく、この場合透過性を維持しながらより大きな圧力を加えることができる。
【００３３】
押出し又は塗布の後、中空の押出し物又は塗布されたマンドレルは、ダイの出口で好適に加熱され、過剰な水分が除去される。巻き紙を製するためのスラリーは、例えば４０乃至５０℃以上の温度で加熱されたケイ酸カリウム、酸化マグネシウム又はヒドロキシプロピルセルロースなどの活性バインダーからなる。塗布されたマンドレル又は中空の押出し物を加熱するとバインダーが活性化され、巻き紙が固まる。例えば熱風送風機を用いた直接加熱は、特に１００℃を超える温度で押出し物の形に影響を与えるので、赤外線又はマイクロ波による加熱が有利である。
【００３４】
押出しは、単一又は二重のスクリュー押出し機、ラム押出し機又はスラリーポンプを使用して行うことも可能である。
【００３５】
本発明の巻き紙の厚さは、２乃至３ｍｍが望ましいが、０．１乃至１．０ｍｍの範囲内であってもよい。必要とされる厚さは、巻き紙の重量及び透過性に依存する。従って、巻き紙材料の組成によっては密な薄い巻き紙又は低密度の厚い巻き紙を供することも可能である。
【００３６】
巻き紙を硬化する別の方法としては、水を化学的に除去する物質を用いるものが挙げられる。これらの物質は、巻き紙スラリーから水を除去し、これにより巻き紙を乾燥する。例えば、押出し機内での滞留時間及び押出し機内の温度に応じて、酸化マグネシウムを乾燥スラリー成分の重量で最大４５％まで巻き紙スラリー混合物中に存在させることが可能である。酸化マグネシウムを加えることによって可視副流煙を減少させる効果が得られるという利点もある。またこれとは別に巻き紙材料をエタノールバス又は他の疎水力の強い物質中に押出しすることもできる。エタノールは押出し物から水を化学的に除去できる。さらに別法として、押出しされた巻き紙中の可溶性アルギン酸塩（alginate）から不溶性のアルギン酸塩（alginate）を析出させてもよい。これは、例えばアルギン酸ナトリウムを含む巻き紙材料からなる中空の管を１．０M塩化カルシウム溶液のような電解質バス内に押出しすることによって実施可能である。カルシウムイオンをナトリウムイオンに代えてもよく、そうすることによって押出し物を素早く硬化させることができる。最後の２つの方法は、押出し物をバス内を通過させる代わりに押出し物又は巻き紙シート上に水スキャベンジャーを噴霧してもよい。
【００３７】
２価又は３価のイオン溶液が使用されてきたが、好ましい組み合わせは、押出し管にアルギン酸ナトリウムそしてバスにはカルシウムイオン溶液を用いることである。アルギン酸塩を硬化させるのに最も一般的に使用されるのが、塩化カルシウム塩などである。しかしながら、塩化カルシウム塩は、管状巻き紙の燃焼を遅らせるので、本発明では酢酸塩が最も好ましい。
【００３８】
臨界未満の析出剤を押出しバレル内に加え、押出し前に析出剤の量を増やして析出を行うこともできる。他の析出法としては、高イオン電解質バス内又は水溶性のアルギン酸の非溶媒内に押出し物を析出する方法もある。
【００３９】
さらに別の方法としては、バインダーの説明のところで触れたように、バインダー材料として従来の不溶性アルギン酸塩を可溶化剤に可溶にし、可溶化剤を除去又は金属イオン封鎖剤を加えて巻き紙の構造を固定することによってバインダー材料を用いる方法もある。
【００４０】
これらの方法を順番に用いてもよく、例えば、カルシウムイオンを含むバス内で巻き紙材料を含む可溶性アルギン酸塩を析出することによって巻き紙を硬化させてもよい。その後、押出し物をエタノールなどの水スキャベンジャー剤のバス内を通過させ、その後液状残渣を完全に取り除くために加熱してもよい。これとは別に硬化後、巻き紙を上述の方法で乾燥させてもよい。
【００４１】
これらの方法は、反応速度及び工程中、特に乾燥段階において容量の減少が無いことから押出し物を良好に形成するのに特に効果的である。
【００４２】
バインダーとしてアルギン酸ナトリウムを使用し、これをアルギン酸カルシウムを形成するために析出させ、ゆっくりと乾燥させて弾力性のある巻き紙を製することができるが、剛性を有してもよい。巻き紙に弾力性を持たせることは、機械及び手動による処理時の製品の頑丈度を向上させる上で有効である。
【００４３】
押し出し成形された管として形成される場合の巻き紙の硬化時間は、臨界的であり、カチオンとアニオンとの組み合わせ、管が押し出しされる溶液の強度及びイオンバス内の管の滞留時間に依存する。
【００４４】
副流煙をさらに減少させるために酸化マグネシウムなどの副流煙減少化合物を巻き紙に含ませてもよい。
【００４５】
本発明の喫煙材料としては、刻み（cut）タバコが好ましく、膨張タバコを含む又は含まない刻み葉片（lamina）と葉柄（stem）との従来のブレンド品であってもよい。許容可能なくすぶり速度を維持するためにメリーランドタバコ又は変性ヴァージニアタバコなどの燃焼の早いタバコが、本発明で好ましく使用されるが、非変性ヴァージニアタバコ及びUSブレンドタバコブレンドを本発明に使用することも可能である。
【００４６】
本発明の喫煙品は、好ましくは少なくとも５０％の刻み葉片タバコからなり、より好ましくは６０％、さらに好ましくは７０％の刻み葉片タバコからなる。
【００４７】
これとは別に、他の巻き紙特性及び喫煙品組成又はブレンドに関連して燃焼添加剤の充填量を調整することによって必要な範囲の喫煙品の燃焼速度が得られる。
【００４８】
喫煙材料は、タバコ、非タバコ、これらの混合物又はエアゾールを発生させる材料が加えられた上記タバコのいずれかを一定量含むのが望ましい。これらの材料は、WO９６／０７３３６号、特にその１５乃至１８頁に記載されている炭素含有燃料源、１９乃至２２頁に記載されているエアゾール発生手段及び２２乃至２４頁に記載されているエアゾール発生燃料源、WO９７／３２４９１号の特に２乃至６頁に記載された充填材料、WO９７／３２４９２号の２乃至４頁に記載された材料、WO９７／３２４９０号の２乃至６頁に記載された材料及びWO９８／５７５５６号に開示されている非ポリオールエアゾール発生手段と最大で２０重量％のタバコと、２０重量％以下のバインダーと、３０重量％以上の無機充填材とからなる喫煙材料などの代替え喫煙材料のいずれかを含む再生タバコ又は代替え喫煙材料のようなものであってもよい。これら各先行技術文献全体を参照例として引用する。再生又は代替え喫煙材料の割合は、喫煙材料重量の１０乃至１００％である。
【００４９】
喫煙材料は、好ましくは多孔性のプラグ紙材料又は多孔性のシガレットペーパーなどの上記巻き紙の内側に位置する巻き紙で包まれる。この内側の巻き紙によって、外側の巻き紙と燃焼する燃えさし（coal）との直接の接触が維持される。喫煙材ロッドは、従って、喫煙品の巻き紙の内径より若干小さい径を有する。内側の巻き紙は、燃焼を促進するための一定量の粒状のカーボンを含んでいてもよい。これとは別に他の燃焼向上材（burn enhancer）を含んでいてもよい。
【００５０】
内側の巻き紙は、好ましくは６，０００CUを超える透過性を有し、さらに好ましくは１２，０００CUを超える透過性を有する。内側の巻き紙の多孔度は、巻き紙を介して糊を沁み込ませることなく内側の巻き紙を糊付けすることができるという必要性によって決まる。
【００５１】
本発明の喫煙品は、従来の繊維セルロースアセテートフィルターと組み合わせて使用すると有利である。カーボンを含む２重又は３重フィルターを使用してもよい。
【００５２】
本発明を添付の図面を参照した例に基づいて具体的に説明する。
【００５３】
喫煙品１は、巻き紙３に包まれ且つ繊維セルロースアセテートフィルター４に装着されたタバコロッド２からなる。
【００５４】
巻き紙３は、混合総量の１００ｇで１０％のアルギン酸ナトリウム（有機バインダー）と８２．５％の平均粒径が４５μｍのアルミナと、２．５％の炭酸カルシウム（無機灰質向上剤）と、５％のトリ−ポタシウムアセテート（燃焼剤）とからなる粘着性のあるペーストを製し、その後６０ｍｌの水と混合して調整した。このペーストをラム押出し機を用いて７．５ｍｍの外径を有するトルピードダイを介して０．７５Mの酢酸カルシウム溶液内に押出しした。押出しされた管を１０乃至６０秒間、この溶液中に放置した後、そこから取り除き、所定の長さに切断し、６０％RH及び２０℃の調湿室内で適当な大きさの支持体上で空気乾燥した。管の円周は約２３．５ｍｍであり、壁厚は約０．５ｍｍであった。乾燥したロッドの水分含有量は、約２％である。
【００５５】
その間、ヴァージニアタバコブレンドを含むタバコロッド２を１２，０００CUの多孔性プラグ紙で機械を用いて包み、ロッドと押出しによって得られた外側の巻き紙の内壁とが確実に直接接触させる外径を有する巻かれたタバコロッドを製した。
【００５６】
８０CUの従来の紙からなる巻き紙で包んだ２つの異なるタバコブレンドを用いて対照喫煙品を調整した。これらと同じタバコブレンドを上述した従来品と異なる外巻き紙と内巻き紙とで包んだ喫煙材ロッドに使用した。これら全ての喫煙品は、５７ｍｍの長さを有し、２７ｍｍ繊維セルロースアセテートフィルターロッドを設けた。
【００５７】
実施例１
対照及び試作品紙巻タバコを上記のように製した。タバコ重量とタバコロッドの円周を表１に示す。
【００５８】
【表１】
0004620313.tif 000002
【００５９】
これら紙巻タバコの主流煙発生量を表２に示す。
【００６０】
【表２】
0004620313.tif 000003
【００６１】
各紙巻タバコの副流煙発生量を表３に示す。表４は対照紙巻タバコと試作品の副流煙の発生量の違いをパーセントで示した。マイナスの数字は、対照と比較して減少した割合を示している。
【００６２】
【表３】
0004620313.tif 000004
【００６３】
【表４】
0004620313.tif 000005
【００６４】
これらの表の結果から明らかなように従来の巻き紙が巻かれた製品と比較して驚異的に副流煙の量が減少している。NFDPMにおいては９０％減少している。従って、より効率的にタバコを利用することが可能であり、タバコの燃焼量は少ないが、主流煙中のタール搬送量は、完全な香味を有する製品と一致している。従って、より少ない量のタバコを使用して低搬送量又は完全な風味を有する製品を製することができる。
【００６５】
実施例２
別の巻き紙を実施例１と同じ方法で調整した。この巻き紙は、７％のアルギン酸ナトリウムと３％のヒドロキシプロピルセルロース（有機バインダー）と、２０％の活性アルミナ（無機バインダー）と、６３．５％の平均粒径が５０μｍの焼成されたアルミナ（セラミック充填材）と、１乃至５％の炭酸カルシウム（無機灰質向上材）と５％の酢酸カリウム（燃焼添加剤）とから構成されている。
【００６６】
実施例１で使用したのと同じヴァージニアタバコブレンドと多孔性プラグ紙を含むタバコロッドをこの巻き紙を使用して製した。
ヴァージニアタバコブレンドの対照紙巻タバコ（実施例１で使用した）との比較による主流煙と副流煙のデータを表５に示す。
【００６７】
【表５】
0004620313.tif 000006
【００６８】
括弧内の数字は、表３のヴァージニア対照品と比較における副流煙の減少をパーセントで示したものである。
【００６９】
図２は、本発明の喫煙品の自由くすぶり時間を示している。本発明の喫煙品の自由くすぶり時間は、従来品とほぼ同じであり、約１０分である。本発明の喫煙品のくすぶり速度は、対照品より速い。タバコの消費速度は、実施例１の試作品とヴァージニア対照品とでは同じである。
【００７０】
本発明の喫煙品の灰は、通常の喫煙条件において容易に除去することができ、その色も許容できる色であった。
本発明による副流煙の減少のメカニズムは、副流煙粒子の機械的捕捉によるものである。主に副流煙の水性粒状相が、捕捉される。
【００７１】
本発明の驚異的な利点は、喫煙材料中に含まれるタバコの量にも拘わらず、発生する副流煙の量が、本発明の巻き紙で巻かれた非タバコを含む喫煙材料の副流煙の量と同程度であるということである。多くの副流煙成分が、ろ過されているということである。
【図面の簡単な説明】
【図１】  本発明による喫煙品を示す。
【図２】  ヴァージニア対照（ライン２）と試作品（ライン１）の自由くすぶり時間を示す。
【図１】
0004620313.tif 000007
【図２】
0004620313.tif 000008